(57)【要約】  【課題】柔軟性を有し、かつ衛生薄葉紙として機能し得る程度の吸水性を維持しつつ、ムラ無く水分の裏抜けを低減した家庭用衛生薄葉紙を得る。  【解決手段】撥水剤としてアルキル基及び／又はアルケニル基を有する第４級アンモニウム塩をパルプスラリーの対パルプ乾燥重量に対して固形分重量で０．０２〜０．５重量％含有するか、又はサイズ剤をパルプスラリーの対パルプ乾燥重量に対して固形分重量で０．０２〜０．０６重量％含有するとともに、前記撥水剤又はサイズ剤は抄紙時にパルプスラリー中に混合される。そして、吸水速度が３．５〜３５秒でかつ水浸透度が６枚以下の家庭用衛生薄葉紙を得る。前記アルキル基及び／又はアルケニル基を有する第４級アンモニウム塩の撥水剤としては、例えばジメチルモノアルキルアンモニウムハライド、トリメチルモノアルキルアンモニウムハライドを用いるのが柔軟性を付与し得る点で望ましい。【選択図】なし【特許請求の範囲】
【請求項１】
撥水剤としてアルキル基及び／又はアルケニル基を有する第４級アンモニウム塩をパルプスラリーの対パルプ乾燥重量に対して固形分重量で０．０２〜０．５重量％含有するか、又はサイズ剤をパルプスラリーの対パルプ乾燥重量に対して固形分重量で０．０２〜０．０６重量％含有するとともに、前記撥水剤又はサイズ剤は抄紙時にパルプスラリー中に混合されたことを特徴とする家庭用衛生薄葉紙。
【請求項２】
吸水速度が３．５〜３５．０秒及び／又は水浸透度が６枚以下である請求項１記載の家庭用衛生薄葉紙。
【請求項３】
前記アルキル基及び／又はアルケニル基を有する第４級アンモニウム塩の撥水剤は、ジメチルモノアルキルアンモニウムハライド、トリメチルモノアルキルアンモニウムハライドである請求項１、２いずれかに記載の家庭用衛生薄葉紙。
【請求項４】
米坪が１０〜３５g/m２、紙厚が８０〜２００μm、JIS P 8113に基づく乾燥引張強度が（縦方向）２００〜４００cN/15mm、（横方向）６０〜２００cN/15mmである請求項１〜３いずれかに記載の家庭用衛生薄葉紙。
【発明の詳細な説明】
【技術分野】
【０００１】
本発明は、ティッシュペーパー、トイレットペーパー、キッチンタオル等の家庭用衛生薄葉紙に係り、詳しくは水分の裏抜けを低減した家庭用衛生薄葉紙に関する。
【背景技術】
【０００２】
従来より、家庭用衛生薄葉紙として、ティッシュペーパー等が市場に多く提供されている。この種の衛生薄葉紙は、例えば風邪などの際に鼻をかんだり、排便の際に汚物を拭き取ったり、化粧落しなどに使用されていることはもちろんであるが、この他にもかなりの割合で、ふきんの代わりとしてテーブルや床などにこぼした液体の拭き取りにも使用されている。
【０００３】
しかし、これまで使用されてきた家庭用衛生薄葉紙は、手触り感や吸水性を向上させることに重点が置かれて製造されており、吸収した水分が裏抜けしてしまうことが多く、これが手に付着したり、強度が弱いために水分を若干多めに吸収しただけでシートが破れてしまうことが多く使用者に不快感を与えていた。この場合に米坪を上げたり、ラミネート加工する等してシートの強度を向上させることは行われていたが、この方法の場合にはコストが余計に掛かってしまう上、シートの柔軟性が損なわれるので使用感が悪くなるため好ましくない。
【０００４】
上記問題点に鑑み、撥水剤を含有させることによりコストを掛けずに裏抜けを少なくした技術が提案されている。例えば下記特許文献１では、第１セルロースプライと、第２セルロースプライとを含み、これら各セルロースプライの合わせ面部分に撥水剤（サイズ剤、疎水性化学物質）を印刷又はスプレー塗布したトイレットティッシュ又は前記各セルロースプライの間に撥水剤層を介在させたトイレットティッシュが提案されている。
【特許文献１】特表２００２−５１９５３３号公報
【発明の開示】
【発明が解決しようとする課題】
【０００５】
しかしながら、上記特許文献１記載のトイレットティッシュ製品では撥水剤による層が中間層として形成されているものであるため、この撥水剤層に水分が達するまでは従来のティッシュ同様の吸水性を有することになるため製品がベタ付き易いという問題があった。また、撥水剤層を超えて水分が染み込んだ場合には裏抜けを全く防止できなくなってしまうとともに、サイズ剤は多く添加すると吸水性が損なわれて製品本来の機能を果たせなくなる虞がある。
【０００６】
そこで本発明の主たる課題は、柔軟性を有し、かつ衛生薄葉紙として機能し得る程度の吸水性を維持しつつ、ムラ無く水分の裏抜けを低減した家庭用衛生薄葉紙を提供することにある。
【課題を解決するための手段】
【０００７】
前記課題を解決するために請求項１に係る本発明として、撥水剤としてアルキル基及び／又はアルケニル基を有する第４級アンモニウム塩をパルプスラリーの対パルプ乾燥重量に対して固形分重量で０．０２〜０．５重量％含有するか、又はサイズ剤をパルプスラリーの対パルプ乾燥重量に対して固形分重量で０．０２〜０．０６重量％含有するとともに、前記撥水剤又はサイズ剤は抄紙時にパルプスラリー中に混合されたことを特徴とする家庭用衛生薄葉紙が提供される。
【０００８】
上記請求項１記載の本発明においては、家庭用衛生薄葉紙に、撥水剤として柔軟効果を有するアルキル基及び／又はアルケニル基を有する第４級アンモニウム塩をパルプスラリーの対パルプ乾燥重量に対して固形分重量で０．０２〜０．５重量％含有するか、又はサイズ剤をパルプスラリーの対パルプ乾燥重量に対して固形分重量で０．０２〜０．０６重量％含有させたので、柔軟性を有し、かつ衛生薄葉紙として機能しうる程度の吸水性を損なうことなく水分の裏抜けを低減することが可能となる。また、前記撥水剤又はサイズ剤は抄紙時にパルプスラリー中に混合することとしたため、撥水剤又はサイズ剤が紙繊維中に均一に分散されるため、水分を拭き取った場合、ムラ無く裏抜けを低減することができる。
【０００９】
請求項２に係る本発明として、吸水速度が３．５〜３５．０秒及び／又は水浸透度が６枚以下である請求項１記載の家庭用衛生薄葉紙が提供される。
【００１０】
本発明における「吸水速度」および「水浸透度」は、後述する試験要領に従った試験値であり、吸水速度は数値が小さいほど吸水性が高く、水浸透度は数値が大きいほど浸透性が高いことになる。なお、前記「吸水速度」および「水浸透度」は双方の条件を同時に満たすのが望ましい。
【００１１】
請求項３に係る本発明として、前記アルキル基及び／又はアルケニル基を有する第４級アンモニウム塩の撥水剤は、ジメチルモノアルキルアンモニウムハライド、トリメチルモノアルキルアンモニウムハライドである請求項１、２いずれかに記載の家庭用衛生薄葉紙が提供される。前記ジメチルモノアルキルアンモニウムハライド、トリメチルモノアルキルアンモニウムハライドは柔軟剤としても使用されるものであり、撥水性と同時に柔軟性を付与することができる。
【００１２】
請求項４に係る本発明として、米坪が１０〜３５g/m２、紙厚が８０〜２００μm、JIS P 8113に基づく乾燥引張強度が（縦方向）２００〜４００cN/15mm、（横方向）６０〜２００cN/15mmである請求項１〜３いずれかに記載の家庭用衛生薄葉紙が提供される。
【００１３】
上記請求項４記載の本発明においては、米坪、紙厚、乾燥紙力を所定範囲に規定したので、ゴワ付き感もなく、適度な柔軟性を有し、かつ使用時に所要の強度が確保されるようになる。
【発明の効果】
【００１４】
以上詳説のとおり本発明によれば、柔軟性を有し、かつ衛生薄葉紙として機能し得る程度の吸水性を維持しつつ、ムラ無く水分の裏抜けを低減することが可能となる。
【発明を実施するための最良の形態】
【００１５】
以下、本発明について具体的に詳述する。
【００１６】
〔第１形態例〕
本発明に係る家庭用衛生薄葉紙は、撥水剤としてアルキル基及び／又はアルケニル基を有する第４級アンモニウム塩を所定の割合で含有するとともに、前記撥水剤は抄紙時にパルプスラリー中に混合され製造されたものである。例えば、広葉樹クラフトパルプ（ＬＢＫＰ）及び針葉樹クラフトパルプ（ＮＢＫＰ）を配合したパルプスラリー中に前記撥水剤を混合した後、抄紙することにより撥水剤を紙全体に均一に散在させた状態とすることができる。
【００１７】
前記撥水剤としては、上述のようにアルキル基及び／又はアルケニル基を有する第４級アンモニウム塩が使用されるが、この第４級アンモニウム塩としては、ハロゲン化物が容易に化合しやすいことから望ましく、ジメチルモノアルキルアンモニウムハライド、トリメチルモノアルキルアンモニウムハライドを単独でまたは組合せて用いることができる。さらに、前記ハロゲン化物の中でも塩化物が最も一般的であることから望ましい。具体的にはジメチルジラウリルアンミニウムクロライド、トリメチルモノラウリルアンミニウムクロライド、ジメチルジセチルアンモニウムクロライド、トリメチルモノセチルアンモニウムクロライド、ジメチルジパルミチルアンモニウムクロライド、トリメチルモノパルミチルアンモニウムクロライド、ジメチルジステアリルアンモニウムクロライド、トリメチルモノステアリルアンモニウムクロライド、ジメチルジオレイルアンモニウムクロライド、トリメチルモノオレイルアンモニウムクロライド、ジメチルジベヘニルアンモニウムクロライド、トリメチルモノベヘニルアンモニウムクロライド、ポリアルキレンオキシモノメチルモノオレイルアンモニウムクロライド、ポリアルキレンオキシモノメチルジオレイルアンモニウムクロライドの単独または２以上の組合せを挙げることができる。
【００１８】
特に、上記に挙げた化合物の中でも、ジメチルジラウリルアンミニウムクロライド、ジメチルジオレイルアンモニウムクロライド、トリメチルモノオレイルアンモニウムクロライド、トリメチルモノステアリルアンモニウムクロライド、ポリアルキレンオキシモノメチルモノオレイルアンモニウムクロライド、ポリアルキレンオキシモノメチルジオレイルアンモニウムクロライドの単独または２以上の組合せが最も柔軟効果を有することから望ましい。
【００１９】
前記家庭用衛生薄葉紙の吸水速度は３．５〜３５秒、好ましくは５．５〜３５秒の範囲であることが望ましい。この「吸水速度」試験は、測定器具としてデジタルマイクロピペット、ストップウォッチ、三脚台を使用し、試料２枚重ねを一組として中央部直径４０mm以上の穴のある支持台に置き、デジタルマイクロピペットに蒸留水を５μm取り、約１０mmの高さから試験片に滴下し、水滴が試験片に接触した瞬間から、水が完全に吸収されて紙表面の反射が消えるまでの時間をストップウォッチで０．０１秒単位で測定する試験であり、試験は５回行い、その平均値を小数点第１位まで記録する試験要領によって得た数値とする。
【００２０】
この吸水速度が３．５秒未満である場合には、本発明が所望する裏抜け低減効果を得ることができない。逆に吸水速度が３５秒を超えると撥水性が強すぎて水分を吸い取るという衛生薄葉紙本来の機能を損なう虞がある。
【００２１】
また、前記家庭用衛生薄葉紙は、水浸透度が６枚以下、好ましくは３〜６枚であることが望ましい。この「水浸透度」試験は、シートを１０枚重ねて１．３mlの水を滴下し、水分のすべてが浸透したのを目視により確認したならば、その浸透枚数を数えて得た数値とする。前記水浸透度が６枚を超えると本発明が所望する裏抜け低減効果が得られない。特に、水浸透度が３〜６枚の範囲内であると、吸水性能と裏抜け防止効果とがバランスし使用感が良好となる。
【００２２】
上記吸水速度および水浸透度を満たすには、前記撥水剤をパルプスラリーの対パルプ乾燥重量に対して固形分重量で０．０２〜０．５重量％、好ましくは０．０５〜０．２５重量％、より好ましくは０．１〜０．２重量％の割合で含有させるようにする。前記撥水剤含有率が０．０２重量％未満であると、本発明が所望する撥水性効果を得られなくなる。一方、前記撥水剤含有率が０．５重量％を超えると撥水性が強すぎて水分を吸い取ることができなくなる虞があるとともに、製造コストが上がるので好ましくない。特に、前記撥水剤含有率が０．１〜０．２重量％の範囲内であると、撥水性、吸水性、コストのいずれにおいてもバランスが取れたものとなる。
【００２３】
他方、前記家庭用薄葉紙は、基本的には通常ティッシュペーパー、トイレットティッシュペーパーとして使用されるものの他、キッチンタオルなどを含むことができるが、薄葉紙がティッシュペーパー、トイレットティッシュペーパーである場合には、米坪が１０〜３５g/m２、紙厚が８０〜２００μm、JIS P 8113に基づく乾燥引張強度が（縦方向）２００〜４００cN/15mm、（横方向）６０〜２００cN/15mmの範囲内に夫々あるものを使用することが望ましい。これらの各数値範囲内であると、ゴワ付き感もなく、適度な柔軟性を有し、かつ使用時に所要の強度が確保されるようになる。
【００２４】
〔第２形態例〕
上記第１形態例では、撥水剤としてアルキル基及び／又はアルケニル基を有する第４級アンモニウム塩を用いたが、サイズ剤を用いることもできる。サイズ剤の種類としては、アルキルケテンダイマー、アルケニル無水コハク酸、無水ステアリン酸などの中性サイズ剤、けん化天然ロジン、強化ロジンなどの酸性サイズ剤などを使用することができる。
【００２５】
前記サイズ剤は、パルプスラリーの対パルプ乾燥重量に対して固形分重量で０．０２〜０．０６重量％と少量だけ含有することにより、吸水速度を３．５〜３５．０秒とし、及び／又は水浸透度を６枚以下とすることができる。添加率が０．０２重量％未満であると水分の裏抜けが十分に低減できない。０．０６重量％を超えると撥水性が強すぎてしまう。特に、サイズ剤は０．０５重量％以上含有させると急激に撥水性が強くなる性質があるので、サイズ剤の添加率は０．０２〜０．０４重量％とするのが望ましい。
【００２６】
〔他の形態例〕
(1)前記衛生薄葉紙の用途がトイレットティッシュペーパーである場合には、JIS P 4501に基づく水解性が２０〜４０秒、より好ましくは２５〜３０秒であることが望ましい。水解性が２０秒未満であると強度特性が確保できないおそれがあり、４０秒を超えるとトイレでの詰まりの原因となることがある。
【実施例】
【００２７】
撥水剤としてジメチルモノアルキルアンモニウムハライドを固形分重量で０．１重量％含有させたもの（実施例１）、０．２重量％含有させたもの（実施例２）、サイズ剤としてアルキルケテンダイマーを固形分重量で夫々０．０２重量％含有させたもの（実施例３）、０．０４重量％含有させたもの（実施例４）、０．０６重量％含有させたもの（実施例５）、０．００５重量％含有させたもの（比較例１）、０．０１重量％含有させたもの（比較例２）、撥水剤及びサイズ剤を全く含有しないもの（比較例３）の各供試体について米坪、吸水速度、水浸透度を測定した。その結果を表１に示す。
【００２８】
なお、衛生薄葉紙は広葉樹クラフトパルプ（ＬＢＫＰ）：針葉樹クラフトパルプ（ＮＢＫＰ）＝９：１の割合で配合したパルプスラリーを、ｐＨ８．０の抄紙用水を用いて抄紙した後、８０℃の温度条件で１２０秒乾燥させたものである。
【００２９】
【表１】
2006042881.tif 000002